【手続補正書】
【提出日】平成17年3月16日(2005.3.16)
【手続補正１】
【補正対象書類名】特許請求の範囲
【補正対象項目名】全文
【補正方法】変更
【補正の内容】
【特許請求の範囲】
【請求項１】
樹脂又はゴム材料を密閉容器内で、加熱した水又はインクジェット記録装置に用いられるインクを加熱した加熱インク中に所定期間浸漬すること；
前記樹脂又はゴム材料の浸漬後、前記水又はインク中に溶出する溶出物の量を求めること；
求めた溶出物の量に基づいて、当該樹脂又はゴム材料がインクジェット記録装置のインク流路の少なくとも一部に用いる材料として適するか否かを判断すること；
を含むインクジェット記録装置のインク流路の少なくとも一部に用いられる樹脂又はゴム材料を選別する方法。
【請求項２】
前記求めた溶出物の量が所定量以下であるときに限り、当該樹脂又はゴム材料がインクジェット記録装置のインク流路の少なくとも一部に用いる材料として適すると判断する請求項１に記載の選別方法。
【請求項３】
前記溶出物が、脂肪酸誘導体を含む請求項１又は２に記載の選別方法。
【請求項４】
前記樹脂又はゴム材料を、閉容器内で６０℃の水中に２週間浸漬したときに溶出する脂肪酸誘導体の量が、樹脂又はゴム材料の全量に対して２０ｐｐｍ以下であるときに、当該樹脂又はゴム材料がインクジェット記録装置のインク流路の少なくとも一部に用いる材料として適すると判断する請求項１に記載の選別方法。
【請求項５】
前記樹脂又はゴム材料を、密閉容器内で６０℃の前記インク中に２週間浸漬し、浸漬後のインクをろ過してろ過時間を求め、当該ろ過時間に基づいて、インク中に溶出する溶出物の量を求める請求項１〜３のいずれかにに記載の選別方法。
【請求項６】
前記樹脂又はゴム材料を浸漬せずに前記インクを密閉容器内で６０℃で２週間保持した後、インクをろ過して基準ろ過時間を求め、基準ろ過時間と前記樹脂又はゴム材料をインク中に浸漬した場合のろ過時間とを比較することによってインク中に溶出する溶出物の量を求める請求項５に記載の選別方法。
【請求項７】
前記インク流路が、インクカートリッジ、インク供給路、ラバーパッキング、ヘッド、キャップ及びインク供給チューブの少なくとも一つを含む請求項１〜６のいずれかに記載の選別方法。
【請求項８】
請求項１〜７のいずれかに記載の選別方法により選別した樹脂又はゴム材料を、インクジェット記録装置のインク流路の少なくとも一部に用いたインクジェット記録装置。
【手続補正２】
【補正対象書類名】明細書
【補正対象項目名】全文
【補正方法】変更
【補正の内容】
【発明の詳細な説明】
【発明の名称】インクジェット記録装置のインク流路を構成する材料の選別方法、及び該選別された材料を用いたインクジェット記録装置
【技術分野】
【０００１】
本発明は、インクジェット記録装置のインク流路にインクが充填された初期状態だけでなく、温度変化や経時変化があった場合でも、安定して高信頼性、高画品質が得られるインクジェット記録装置のインク流路を構成するのに好適な材料を選別する方法に関する。
【背景技術】
【０００２】
インクジェット記録方式は、急激な加熱により発生した気泡により微細ノズルからインクを吐出するバブル方式、電圧印加により変形する圧電素子を用いて微細ノズルからインクを吐出するピエゾ方式等が知られており、基本色となる数色のインクを、数ピコリットル〜数十ピコリットルという微小液滴として選択的に紙面上に着弾させることにより画像を形成する印字技術である。近年ではインクジェット記録装置の小型化が検討されており、例えば特許文献１には、インクを保持するインク保持部をヘッドとは別に設け、インク保持部からチューブを介してヘッドにインクを供給する装置が開示されている。
【０００３】
インクジェット記録方式の長所は、微小液滴の吐出制御による高印字品質及び高印画品質であり、数ピコリットルの微小液滴を高精度で紙面上に着弾させることにより、フルカラーに近い色再現を持ち、かつ、粒状感のない画像形成が可能となることである。このような微小液滴の吐出を可能にするためには充分に細い吐出ノズルからの高精度の着弾制御技術が必要である。このような精密なインクの吐出を可能とするためには、装置内のインク流路中にインクの流動を妨げるような異物の混入を防止する必要がある。そのため、インク流路の組み立て及びインクの製造をクリーンルームで行い、さらにインクとしては０．２μｍのメンブランフィルターで精密濾過を行ったものを用いたりする等、異物の混入の防止を図っている。
【０００４】
インクジェット記録装置のインク流路を構成する材料としては、一般に、安価で加工し易い樹脂又はゴム材料が使用されている。これらの樹脂又はゴム材料は、通常、主成分以外にも多くの添加剤を含んでいる。このような添加剤としては、例えば、成形時の熱による変質を防ぐためのスズ化合物、脂肪酸カルシウム塩、亜リン酸エステル等の安定剤；耐熱性や耐磨耗性等を改善するためのガラス、シリカ、金属粉等の充填剤；紫外線による強度低下を防止するための２−ヒドロキシベンゾフェノン系、トリアゾール系、アクリロニトリル誘導体系等の紫外線吸収剤；難燃性向上のための酸化アンチモン、メタホウ酸バリウム、リン酸エステル等の難燃剤；加工性を調整するためのフタル酸ジエステル、ジオクチルフタレート、ブタノールジエステル等の可塑剤；空気酸化による強度低下を防ぐための酸化防止剤；ステアリン酸モノグリセリド、パルミチン酸モノグリセリド等の脂肪酸グリセリド等の静電気蓄積防止のための帯電防止剤；着色剤；離型剤等が挙げられる。また、樹脂又はゴム材料のなかでも、ポリエチレン、ポリプロピレン等のイオン重合法を用いて製造されるものは、四塩化塩素を含有した塩素系触媒をはじめとする反応触媒が必ず用いられている。これらの塩素系触媒を用いた場合には、成形時に金型を腐食させないように中和剤を添加することが必要であり、この中和剤として最も一般的に使用されているのがステアリン酸カルシウム等の脂肪酸誘導体である。
【０００５】
これらの添加剤のなかには、水中に溶出する性質を有するものがある。従って、インク流路の組み立て及びインクの製造をクリーンルームで行ったとしても、クリーンな状態を保てるのはインク流路にインクが充填された初期だけで、インク流路にインクが充填された状態で温度変化や経時変化があると、インク流路に使用されている樹脂又はゴム材料から添加剤が溶出し、インク中の成分と反応等をして不溶物を発生させることがある。このような不溶物が発生した場合には、ノズルでの目詰まりが発生し、高精度なインク吐出が達成されず画品質の低下を招くという問題があった。
【０００６】
このような問題を解決する技術として、特許文献２には、脂肪酸又は脂肪酸誘導体の含有量が１００ｐｐｍ以下であるインク容器が開示されている。しかしながら、インク容器の材料中の脂肪酸又は脂肪酸誘導体の含有量を１００ｐｐｍ以下とすると材料の選択の幅が極端に狭くなり現実的ではない。さらに、本発明者の実験によると、脂肪酸又は脂肪酸誘導体の含有量が５０ｐｐｍ程度の材料を用いたにもかかわらず、脂肪酸又は脂肪酸誘導体の溶出が原因と思われる吐出不良が発生することがあった。
【０００７】
【特許文献１】特開２００３−１７５６３１号公報（ＵＳ２００３／０１０７６２５Ａ１）
【特許文献２】特許第２６５８０３４号公報
【発明の開示】
【発明が解決しようとする課題】
【０００８】
本発明の第１の目的は、上述した問題を解決するためになされたものであり、インク流路にインクが充填された初期状態だけでなく、温度変化や経時変化があった場合でも、安定して高信頼性、高画品質が得られるインクジェット記録装置のインク流路を構成するのに好適な材料を選別する方法を提供することにある。
【０００９】
本発明の第２の目的は、インクジェット記録装置のインク流路を構成する材料を高価な分析機器を用いて組成分析することなく、極めて簡便に評価し且つ選別する新規な方法を提供することにある。
【課題を解決するための手段】
【００１０】
本発明に従えば、樹脂又はゴム材料を密閉容器内で、加熱した水又はインクジェット記録装置に用いられるインクを加熱した加熱インク中に、所定期間浸漬すること；前記樹脂又はゴム材料の浸漬後、前記水又はインク中に溶出する溶出物の量を求めること；求めた溶出物の量に基づいて、当該樹脂又はゴム材料がインクジェット記録装置のインク流路の少なくとも一部に用いる材料として適するか否かを判断すること；を含むインクジェット記録装置のインク流路の少なくとも一部に用いられる樹脂又はゴム材料を選別する方法が提供される。前記求めた溶出物の量が所定量以下であるときに限り、当該樹脂又はゴム材料がインクジェット記録装置のインク流路の少なくとも一部に用いる材料として適すると判断し得る。前記溶出物はステアリン酸カルシウムのような脂肪酸誘導体を含み得る。
【００１１】
本発明の方法では、前記樹脂又はゴム材料を、密閉容器内で６０℃の水中に２週間浸漬する場合には、水に溶出する脂肪酸誘導体の量が、樹脂又はゴム材料の全量に対して２０ｐｐｍ以下であるときに、当該樹脂又はゴム材料がインクジェット記録装置のインク流路の少なくとも一部に用いる材料として適すると判断し得る。また、前記樹脂又はゴム材料を、密閉容器内で６０℃の前記インク中に２週間浸漬する場合には、浸漬後のインクをろ過してろ過時間を求め、当該ろ過時間に基づいて、インク中に溶出する溶出物の量を求め得る。この際、樹脂又はゴム材料を浸漬せずに前記インクを密閉容器内で６０℃で２週間保持した後、インクをろ過して基準ろ過時間を求め、基準ろ過時間と前記樹脂又はゴム材料をインク中に浸漬した場合のろ過時間とを比較することによってインク中に溶出する溶出物の量を求め得る。
【発明の効果】
【００１２】
本発明のインクジェット記録装置のインク流路を構成する材料の選別方法によれば、上述の構成よりなるので、インク流路にインクが充填された初期状態だけでなく、温度変化や経時変化があった場合でも、安定して高信頼性、高画品質が得られるインクジェット記録装置のインク流路を構成する材料を提供できる。
【発明を実施するための最良の形態】
【００１３】
本発明者らは、鋭意検討の結果、インク中に溶出する脂肪酸誘導体等の溶出物の量は、必ずしも樹脂又はゴム材料中に含まれている脂肪酸誘導体等の添加物の含有量によらないことを見出した。例えば、樹脂又はゴム材料に含まれる添加剤の中でも、最もノズルからのインクの安定吐出に影響を与えるのが、安定剤、帯電防止剤、中和剤として添加されている脂肪酸塩等の脂肪酸誘導体であることは本発明者らの実験によりわかっているが、樹脂又はゴム材料中の脂肪酸誘導体量が１００ｐｐｍを超えていても、脂肪酸誘導体が樹脂又はゴム材料からほとんど溶出しない場合があることを本発明者らは見出した。すなわち、材料の種類により、又は、同一材料であっても含有する他の添加剤の種類や量により、脂肪酸誘導体等の添加剤がほとんど溶出しない場合がある。これより、安定して高信頼性、高画品質が得られるインクジェット記録装置を提供するためには、インク流路に用いられる樹脂又はゴム材料中に含まれる脂肪酸誘導体等の添加剤の濃度や成分を制御するのではなく、実際の使用状況下で樹脂又はゴム材料からインクに溶出又は放出する脂肪酸誘導体等の添加剤の量に注目すべきことを見出し、本発明を完成するに至った。さらに、本発明者の実験によれば、樹脂又はゴム材料からインクへの脂肪酸誘導体等の添加剤の溶出又は放出は、樹脂又はゴム材料を水中に所定条件下で、所定時間浸漬することにより、より顕著に現れることがわかった。この水中浸漬法を用いることにより、簡便な材料選別が可能となる。
【００１４】
本発明の対象とするインクジェット記録装置では、インク流路の少なくとも一部が、樹脂又はゴム材料からなる。使用可能な上記樹脂又はゴム材料の種類としては、特に限定されず、例えば、ポリプロピレン樹脂及びポリエチレン樹脂等のポリオレフィン樹脂、ポリ塩化ビニル、ポリ塩化ビニリデン、シリコン樹脂、酢酸ビニル共重合体、アクリロニトリル−ブタジエン−スチレン（ＡＢＳ）樹脂、ポリアセタール樹脂、ナイロン樹脂、フッ素系樹脂、ブチルゴム、ブタジエンゴム、シリコンゴム、ウレタンゴム、スチレンゴム、クロロプレンゴム、ニトリルゴム、エチレン−プロピレンゴム、フッ素系ゴム等が挙げられる。これらの樹脂又はゴム材料は、本発明の目的を阻害しない範囲内において、安定剤、紫外線吸収剤、酸化防止剤、帯電防止剤等の従来公知の添加剤を含有していてもよい。
【００１５】
本発明に従えば、上記のような樹脂又はゴム材料は、以下のような方法によって選別される。最初に、上記樹脂又はゴム材料を、密閉容器内で加熱した水中に所定期間浸漬する。例えば、６０℃に加熱した水中に２週間浸漬し得る。浸漬後、水中に溶出する脂肪酸誘導体等の溶出物の量を測定する。脂肪酸誘導体を測定する場合には、その測定値が、所定量以下、特に、６０℃に加熱した水中に２週間浸漬した場合には、樹脂又はゴム材料の全量に対して２０ｐｐｍ以下になる材料が好適な材料として判断され得る。２０ｐｐｍを超えると、溶出した脂肪酸誘導体がインク中の成分と反応等をして不溶物を発生させ、吐出不良の原因となり易い。前記浸漬条件下では脂肪酸誘導体の溶出量は、好ましくは１８ｐｐｍ以下である。脂肪酸誘導体は、例えば、ＦＴ−ＩＲ法、ＧＣ分析法、ＧＣ−ＭＳ分析法等の従来公知の分析方法を組み合わせることにより定性及び定量が可能である。
【００１６】
あるいは、上記方法において、水に代えて、インクジェット記録装置に使用されるインクを用いてもよい。この場合、上記樹脂又はゴム材料を、密閉容器内で加熱したインク中に所定期間浸漬する。例えば、６０℃に加熱したインク中に２週間浸漬し得る。インクを用いることにより、実際のインクジェット記録装置の使用状態に則した結果が得られる。しかしながら、本発明者の実験によると、樹脂又はゴム材料をインクよりも水に浸漬した場合の方が、少なくとも脂肪酸誘導体が早く溶出する傾向があることがわかった。それゆえ、脂肪酸誘導体を主体に測定する場合には、浸漬媒体として水、特に、蒸留水や純水のような純度の高い水を用いるのが好適である。
【００１７】
浸漬媒体としてインクを用いる場合にも、脂肪酸誘導体等の溶出物は、前述のように、例えば、ＦＴ−ＩＲ法、ＧＣ分析法、ＧＣ−ＭＳ分析法等の従来公知の分析方法を組み合わせることにより定性及び定量が可能である。脂肪酸誘導体等の溶出物の量を直接定量する代わりに、樹脂又はゴム材料をインクに２週間の浸漬後、樹脂又はゴム材料をインクから取り出し、インクをろ過してろ過時間を計測することで脂肪酸誘導体等の溶出物の量を簡便に予測することができる。この場合、樹脂又はゴム材料をインクに浸漬させずに、前記浸漬条件下で保存したインクのろ過時間を基準値とし、基準値に対する所定倍数を閾値と定め、閾値を超えた材料を不適とすることができる。あるいは、予め、既知量の脂肪酸誘導体等の添加物を含むインクをろ過してろ過時間を求めておき、そのろ過時間を用いて、樹脂又はゴム材料を浸漬したインクに溶出する溶出物の量を求めることもできる。すなわち、樹脂又はゴム材料及びインクごとに許容できる量の脂肪酸誘導体等の溶出物（放出物）を含む複数のインク（基準インク）を用意し、基準インクのろ過時間よりもろ過時間が短いものをインク流路を構成するのに適した材料と判断することができる。前述の閾値や基準インクは、インクの種類や色ごとに規定することができる。
【００１８】
本発明の方法において、水又はインクに浸漬中に溶出（放出）する溶出物は、樹脂又はゴム材料の添加剤を含む。添加剤は、例えば、成形時の熱による変質を防ぐためのスズ化合物、脂肪酸カルシウム塩、亜リン酸エステル等の安定剤；耐熱性や耐磨耗性等を改善するためのガラス、シリカ、金属粉等の充填剤；紫外線による強度低下を防止するための２−ヒドロキシベンゾフェノン系、トリアゾール系、アクリロニトリル誘導体系等の紫外線吸収剤；難燃性向上のための酸化アンチモン、メタホウ酸バリウム、リン酸エステル等の難燃剤；加工性を調整するためのフタル酸ジエステル、ジオクチルフタレート、ブタノールジエステル等の可塑剤；空気酸化による強度低下を防ぐための酸化防止剤；ステアリン酸モノグリセリド、パルミチン酸モノグリセリド等の脂肪酸グリセリド等の静電気蓄積防止のための帯電防止剤；着色剤；離型剤；重合用塩素系触媒；金型腐食防止用中和剤として使用されるステアリン酸カルシウム等の脂肪酸誘導体；ジチオカルバミン酸塩等の加硫促進剤を含み得る。
【００１９】
本発明の別の態様において、インク流路に使用される樹脂又はゴム材料を、樹脂又はゴム材料を大量の加熱した水、例えば６０℃に加熱した水中に、所定期間、例えば、３日間浸漬する操作を複数回（４〜６回程度）繰り返すことにより、脂肪酸誘導体等を除去して製造（精製）することができる。
【００２０】
本発明が適用されるインクジェット記録装置の好ましい一実施態様を図１に示した。図１のインクジェット記録装置１００は、ブラック、イエロー、マゼンタ、シアンインク等の各カラーをそれぞれ含んだ４つのインクカートリッジ６１、用紙６２上にインク滴を吐出するヘッド６を有するヘッドユニット６３、インクカートリッジ６１とヘッドユニット６３とが設けられられているキャリッジ６４、キャリッジ６４を直線方向に往復させるドライブユニット６５、キャリッジ６４が往復する方向に延在しヘッド６と対向して配置されているプラテンローラー６６、及び、パージユニット６７とを含む。
【００２１】
ドライバユニット６５は、キャリッジシャフト７１、ガイドプレート７２、２つのプーリー７３、７４、及び、無端ベルト７５とからなる。ここで、キャリッジシャフト７１及びガイドプレート７２はプラテンローラー６６と平行に延在し、キャリッジ６４を摺動可能に支持している。また、無端ベルト７５は、プーリー７３と７４の間に張られている。プーリー７３がモーターにより正及び逆方向に回転させられると、無端ベルト７５に接続されているキャリッジ６４は、プーリー７３の正回転及び逆回転に伴いキャリッジシャフト７１とガイドプレート７２に沿って直線方向に往復する。
【００２２】
用紙６２は、インクジェット記録装置１００に接続された用紙カセット（図示せず）から供給され、ヘッド６とプラテンローラー６６の間に送り込まれて、ヘッド６から吐出されるインク滴により予定の印字が実施された後、外部に排出される。なお、用紙給紙機能及び用紙排出機能は図１には示していない。
【００２３】
パージユニット６７は、プラテンローラー６６の一方の側に設置されている。パージユニット６７は、パージキャップ８１、ポンプ８２、カム８３、及び、廃インクリザーバー８４からなる。ヘッドユニット６３がパージキャップ８１と対向する位置に置かれているとき、パージキャップ８１はカム８３により上昇してヘッド６のノズル面に接触し、ヘッド６内に形成された複数のノズルをカバーする。ポンプ８２によりヘッド６内のインクを吸引し、それによりヘッド６内の増粘したインクや気泡を排出する。吸引されたインクは廃インクリザーバー８４に貯蔵される。また、インクを乾燥から防ぐためにキャップ８５が設置されており、キャリッジ６４が印字後リセット位置に戻ったときに、キャリッジ６４に設けられたヘッド６のノズル１５（図２）をカバーする。
【００２４】
図２にヘッドユニット６３を説明するための模式図を示した。なお、図２に示されているヘッドユニット６３は、図１で示されている状態に対し、上下が逆となっている。図２に示したように、ヘッドユニット６３は、用紙６２に沿って動くキャリッジ６４に接続されており、実質的には図１に示す状態において上部がオープン構造の箱型である。ヘッドユニット６３は、金属プレートで作られたカバープレート４４を有する。カバープレート４４はヘッドユニット６３のインク吐出面側に固定され、ヘッド６をカバーする。また、ヘッドユニット６３は、４つのインクカートリッジ６１が図１に示す状態において上部から着脱可能に取り付けられるマウント部２を有する。インク供給路４ａ、４ｂ、４ｃ、４ｄのそれぞれは、各インクカートリッジ６１のそれぞれのインク排出部に接続して、ヘッドユニット６３のボトムプレート５の底と連通している。インク供給路４ａ、４ｂ、４ｃ、４ｄには、それぞれヘッド６に密着するようにラバーパッキング４７が設けられている。
【００２５】
ヘッド６は、互いに平行に配置された４つのブロックから構成されている。ボトムプレート５の下側（図２では上側）にヘッド６のそれぞれのブロックが支持される。ボトムプレート５内では、複数のくぼみ９ａ、９ｂに紫外線硬化型接着剤が充填されてヘッド６のそれぞれのブロックを結合しており、くぼみ９ａ、９ｂはボトムプレート５を貫通するように形成されている。
【００２６】
ヘッド６内には、複数の圧力室１６がある。図３にヘッド６内の圧力室の一つを示す断面図を示した。各圧力室１６とそれぞれ連通している複数のノズル１５は、ヘッド６の一方の面でほぼ一列に設けられている。ヘッド６はキャビティプレート１０と圧電アクチュエーター２０とからなる。キャビティプレート１０は、インク供給路４ａ、４ｂ、４ｃ、４ｄと接続されているマニホルド１２と、狭部１６ｄと、圧力室１６と、通り孔１７と、ノズル１５とを有し、これらは互いに連通している。コントロ−ラ３は、駆動パルスをクロック信号に同期して圧電アクチュエーター２０に与える。駆動パルスは、例えば、米国特許第６３１２０８９号、第６４１２９２３号又は第６４６０９５９号明細書に開示されている技術により制御することができる。さらに、インクジェット記録装置の詳細な構造とヘッドユニットの制御方法は、これらの米国特許に開示されており、これらの米国特許の開示の内容を援用して本文の記載の一部とする。
【００２７】
図１〜３に示したインクジェット記録装置１００において、インク流路は、カートリッジ６１、インク供給路４ａ、４ｂ、４ｃ、４ｄ、ラバーパッキング４７、ヘッド６、キャップ８５である。ただし、一般にヘッド６は樹脂又はゴム材料以外の材料が用いられる。また、別の構造のインクジェット記録装置では、例えば、ＵＳ２００３／０１０７６２５Ａ１に記載のようなカートリッジからヘッドへのインク流路が樹脂又はゴム材料で形成されたフレキシブルチューブで構成されている場合がある。そのようなフレキシブルチューブにも本発明で選択された樹脂又はゴム材料を用いることができる。ＵＳ２００３／０１０７６２５Ａ１の開示内容をを援用して本文の記載の一部とする。
【００２８】
本発明が適用されるインクジェット用記録装置に用いるインクとしては特に限定されないが、水を５０重量％以上含有するインクジェット用インクを用いる場合に、特に本発明は効果的である。上記インクジェット用インクは、色材や、湿潤剤、浸透剤となる有機溶剤等を含有する。また、さらに必要に応じて、ｐＨ調整剤、金属封鎖剤、粘度調整剤、表面張力調整剤、湿潤剤、比抵抗調整剤、皮膜形成剤、紫外線吸収剤、酸化防止剤、退色防止剤、防錆剤、樹脂バインダー、界面活性剤、染料溶解剤、防腐防カビ剤等を含有してもよい。さらに、インクジェット記録装置が熱エネルギーの作用によってインクを吐出させるタイプのものである場合には、熱的な物性値（例えば、比熱、熱膨張係数及び熱電導率等）が調整されていてもよい。
【実施例】
【００２９】
以下に実施例をあげて本発明をさらに詳しく説明するが、本発明はこれらの実施例のみに限定されるものではない。
＜実施例１＞
図１に示した構成のインクジェット記録装置を作製するために、表１に示した各材料をインク流路を構成する材料として用意した。各材料は、縦：約５０ｍｍ×横：約１０ｍｍ×厚さ：約２ｍｍの寸法の試験片とした。それぞれの試験片を、密閉容器内で蒸留水に浸漬し、恒温槽を用いて蒸留水の温度を６０℃に調整した。なお、密閉容器内の気相は空気であった。この温度条件で容器を２週間保持した。２週間後、試験片を容器から取り出し、容器に残留した液体から脂肪酸成分（脂肪酸誘導体）をジエチルエーテルを用いて抽出した。得られた抽出液中の脂肪酸成分をトリメチルシリル誘導体化した後、ＧＣ−ＭＳ分析法により測定した。結果を表１に示した。なお、表中の脂肪酸誘導体の重量は、試験片に対する溶出した脂肪酸誘導体の重量比（ｐｐｍ）で表した。
【００３０】
【表１】
2005119288.tif 000001
＜実施例２＞
表２に示した材料を用いた以外は、実施例１と同様の条件で材料を蒸留水中に浸漬し、各材料から溶出した脂肪酸誘導体量を測定した。
【００３１】
【表２】
2005119288.tif 000002
＜比較例１＞
表３に示した材料を用いた以外は実施例１と同様の条件で材料を蒸留水中に浸漬し、各材料から溶出した脂肪酸誘導体量を測定した。なお、ここで用いた各材料は、実施例１と同種であるがグレードの異なるものである。
【００３２】
【表３】
2005119288.tif 000003
＜比較例２＞
表４に示した材料を用いた以外は実施例１と同様の条件で材料を蒸留水中に浸漬し、各材料から溶出した脂肪酸誘導体量を測定した。なお、ここで用いた各材料は、実施例２と同種であるがグレードの異なるものである。
【００３３】
【表４】
2005119288.tif 000004
＜インクジェット記録装置の製造＞
実施例１〜２及び比較例１〜２の材料を用いて図２及び図３に示すようなインク流路を構成し、図１に示したインクジェット記録装置を組立てた。
＜評価＞
表５に示した各色インク組成を混合攪拌した後、０．２μｍのメンブランフィルターで濾過して各色インクを調製した。得られたインクを用いて、インク流路の材料として実施例１〜２及び比較例１〜２の材料を用いて作製したインクジェット記録装置について、下記手順により噴射性を評価した。
（１）インクカートリッジをインクジェット記録装置に取り付け、インクを流路に導入する。
（２）テスト印字を行い、全ノズルからインクが噴射することを確認する。
（３）インクジェット記録装置を４０℃（湿度未調整）の環境下に２週間放置する。
（４）室温に戻した後、さらに１週間放置する。
（５）パージ及びテスト印字を繰り返す。
【００３４】
このときのインクの吐出から、以下の基準により評価し、結果を表６に示した。
〇：５回以下のパージにて、全ノズルからの吐出が回復した
△：６〜１０回のパージにて、全ノズルからの吐出が回復した
×：１１回以上のパージにおいても、全ノズルからの吐出が回復しなかった
【００３５】
【表５】
2005119288.tif 000005
【００３６】
【表６】
2005119288.tif 000006
＜実施例３＞
ブチルゴム、カーボンブラック及びシリコーンオイルを、ブチルゴム：カーボンブラック：シリコーンオイル＝１００：５０：２０の重量比で含むゴム材料の試験片を複数用意した。それらの試験片のうち、＃１〜＃３は、それぞれ、加硫促進剤として下記式（１）に示すようなジエチルジチオカルバミン酸亜鉛（ＥＺ）を表７に示すような割合（重量％）で含む。また、試験片＃４及び＃５は、それぞれ、加硫促進剤として下記式（２）に示すようなテトラメチルチウラウジスルフィド（ＴＴ）を表７に示すような割合（重量％）で含む。また、試験片＃６は、加硫促進剤としてテトラメチルチウラウジスルフィド（ＴＴ）及び下記式（３）に示すようなベンゾチアジルジスルフィド（ＤＭ）をそれぞれ表７に示すような割合（重量％）で含む。
【００３７】
【化１】
2005119288.tif 000007
【００３８】
【化２】
2005119288.tif 000008
【００３９】
【化３】
2005119288.tif 000009
＃１〜＃６の試験片を、それぞれ、密閉容器内のブラックインクに浸漬し、恒温槽を用いて６０℃に保温して２週間維持した。なお、密閉容器内の気相は空気であった。インク組成は、表５に記載のブラックインクの組成と同一である。その後、各ブラックインクを、孔径１３μｍの電鋳フィルターでろ過した。ろ過に要した時間は＃１〜＃６の各試験片を浸漬したブラックインクにより異なることがわかった。比較のために、いずれの試験片も加えないブラックインクのみを上記と同じ条件で保存して同じフィルタでろ過した時の時間（基準時間）を求めた。＃１〜＃６の各試験片を浸漬させたインクのろ過に要した時間の、基準時間に対する百分率を求め、表７に記した。フィルタでろ過された溶出物は、ＦＴ−ＩＲにより同定して、主に脂肪酸成分と前記式（１）〜（３）の加硫促進剤であることがわかった。また、ＦＴ−ＩＲの結果より、ろ過に要した時間が長いほど、インク中に溶出する溶出物量が多いことがわかった。このようにろ過時間は溶出物の量を表す基準となるので、ろ過時間を測定することで簡便な溶出物量の評価が可能となる。
【００４０】
【表７】
2005119288.tif 000010
別途用意した＃１〜＃６の試験片を、上記と同様の浸漬条件で、表５に記載のイエロー、マゼンタ及びシアンのインク中にそれぞれ浸漬して、ろ過した。上記と同様にしてろ過に要した時間を、試験片を浸漬しなかったインクのろ過時間（基準時間）に対する百分率として、表７中に表した。以下の判断基準で各試験片を浸漬したインクを評価した。
◎：基準時間の１３０％未満のろ過時間を要したインク
○：基準時間の１３０％以上２００％未満のろ過時間を要したインク
△：基準時間の２００％以上４００％未満のろ過時間を要したインク
×：基準時間の４００％以上のろ過時間を要したインク
本実施例３の各材料を用いて、図２及び図３に示すようなインク流路を構成し、図１に示したインクジェット記録装置を組み立て、前記と同様な噴射性評価を行うと、本実施例３で２００％未満の評価が得られた材料でインク流路が構成されているインクジェット記録装置の方が、２００％以上の評価が得られた材料でインク流路が構成されているインクジェット記録装置よりも良好な噴射性評価が得られると予想されるという理由より、基準時間の２００％を超えない範囲のインクは良好といえる。良好な評価を満たすインクはインクの色によっても異なることがわかる。また、表７の結果より、加硫促進剤としてジエチルジチオカルバミン酸亜鉛（ＥＺ）を含んでいる方が、他の加硫促進剤に比べて溶出物の溶出量が多いこともわかる。したがって、ジエチルジチオカルバミン酸亜鉛（ＥＺ）を含有しているか否かがインク流路の材料を選択するための基準のひとつとなり得る。いずれにしても、上記実施例及び比較例の結果に基づいて、インクのろ過時間、すなわち、溶出量を所定量に低減する材料を選定することによって、インクジェットヘッドのノズル等の詰まりを抑制又は防止できることがわかる。
【産業上の利用可能性】
【００４１】
本発明によれば、インクジェット記録装置のインク流路を構成する各材料の成分及び組成を調べることなく、実際の使用状況に最適なインク流路材料を簡便な方法を選定することができる。そのような方法で選定された材料を用いることにより、インクジェット記録装置に充填されたインク中に溶出する脂肪酸誘導体等の異物を低減することができる。それゆえ、安定した、高信頼性、高画品質が得られるインクジェット記録装置を提供できる。
【図面の簡単な説明】
【００４２】
【図１】インクジェット記録装置の一実施態様を表す模式図である。
【図２】ヘッドユニットを説明するための模式図である。
【図３】ヘッド内の圧力室の一つを示す断面図である。
【符号の説明】
【００４３】
１００  インクジェット記録装置
６１  インクカートリッジ
６２  用紙
６３  ヘッドユニット
６４  キャリッジ
６５  ドライブユニット
６６  プラテンローラー
６７  パージユニット